ШИХТА ДЛЯ ПРОИЗВОДСТВА ПОРИСТОГО ЗАПОЛНИТЕЛЯ
CHARGE FOR PRODUCTION OF POROUS FILLING AGENT

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, дополнительно содержит вулканический пепел при следующем соотношении компонентов, мас.%: глина монтмориллонитовая 50,0-60,0; вулканический пепел 40,0-50,0.
В таблице приведены составы шихты для производства пористого заполнителя.
Таблица
Компоненты
Состав, мас.%:
1
2
3
Глина монтмориллонитовая
50,0
55,0
60,0
Вулканический пепел
50,0
45,0
40,0
Прочность на сжатие, МПа
не менее 3
не менее 3
не менее 3
В составе шихты для производства пористого заполнителя используют глины монтмориллонитовые, включающие Al-монтмориллонит и Fe-монтмориллонит (нонтронит).
2
2
2
3
2
3
2
2
2
3
3
2 аморф.
2 кварц.
Вулканический пепел - это полиминеральная порода, представленная кварцем, полевым шпатом, биотитом, цеолитом, кристаллитом, вулканическим стеклом, графитом, магнетитом, обломками полиминеральных и окремненных пород. Химический состав пепла, мас.%: SiO 71,6; TiO 0,31; AlO 14,29; FeO 2,26; MnO 0,04; CaO 1,8; MgO 0,7; KO 3,54; NaO 3,42; PO 0,08; SO 0,05; п.п.п. 2,02; SiO 4,8; SiO 10,44.
Компоненты сырьевой смеси дозируют в требуемых количествах. Глину монтмориллонитовую и вулканический пепел смешивают. Полученную шихту увлажняют до 18-24% и формуют из нее гранулы размером 20-40 мм, которые сушат до влажности не более 6% и обжигают при температуре 1000-1200°C.
Источники информации
1. SU 1161500, C04B 31/00, 1985.